(57)【要約】【課題】形状を安定させることができるとともに生産効率を向上させることができるガラス成形品の製造方法を提供する。【解決手段】ガラス成形品の製造方法は、連続的にガラス成形品を製造するに先立って第２金型の経時的な温度変化が所定の条件を満たすように予備的に調整する工程（Ｓ１０）とガラス成形品を順次製造する工程（Ｓ２０）とを備える。第２金型の経時的な温度変化が所定の条件を満たすように予備的に調整する工程（Ｓ１０）は、第２金型を加熱する加熱源と、第２金型に接触し第２金型を冷却する冷却ブロックとを用いることにより、第２金型の経時的な温度変化が所定の条件を満たすように調整し、ガラス成形品を順次製造する工程（Ｓ２０）は、実質的に前記冷却板を用いた冷却のみを行なうことによって第２金型の温度が所定の温度範囲に収まるように第２金型の温度を調整しつつガラス成形品を順次製造する。【選択図】図５
2015101515.tif 000002
【特許請求の範囲】
【請求項１】
第１金型に供給される溶融ガラスを、当該第１金型とこれに対向する第２金型とを用いて挟み込んで加圧成形することによりガラス成形品を順次連続的に複数製造するガラス成形品の製造方法であって、
連続的に前記ガラス成形品を製造するに先立って、前記第２金型の経時的な温度変化が所定の条件を満たすように予備的に調整する工程と、
連続的に前記溶融ガラスを加圧成形することにより、前記ガラス成形品を順次製造する工程とを備え、
前記第２金型の経時的な温度変化が所定の条件を満たすように予備的に調整する工程は、前記第２金型の外部に配置され、かつ、前記第２金型に熱的に接触することにより前記第２金型を加熱する加熱源と、前記溶融ガラスを加圧成形する型面とは反対側から前記第２金型に接触し前記第２金型を冷却する冷却板とを用いることにより、前記第２金型の経時的な温度変化が所定の条件を満たすように調整し、
前記ガラス成形品を順次製造する工程は、実質的に前記冷却板を用いた冷却のみを行なうことによって前記第２金型の温度が所定の温度範囲に収まるように前記第２金型の温度を調整しつつ前記ガラス成形品を順次製造する、ガラス成形品の製造方法。
【請求項２】
前記第２金型の経時的な温度変化が所定の条件を満たすように予備的に調整する工程は、前記加熱源のみを用いて前記第２金型が所定の温度に到達するように前記第２金型を加熱する工程と、ダミーとなる前記溶融ガラスを加圧成形しつつ、前記加熱源および前記冷却板の双方を用いて、前記第２金型の経時的な温度変化が所定の条件を満たすように前記第２金型を加熱および冷却する工程とを含む、請求項１に記載のガラス成形品の製造方法。
【請求項３】
前記冷却板は、内部において冷却媒体が流動することができるように構成され、
前記第２金型の経時的な温度変化が所定の条件を満たすように予備的に調整する工程において、前記冷却媒体の流量が制御されることにより前記第２金型の経時的な温度変化が所定の条件を満たすように調整され、
前記ガラス成形品を順次製造する工程において、前記冷却媒体の流量が制御されることにより前記第２金型の温度が所定の温度範囲に収まるように前記第２金型の温度が調整される、請求項１または２に記載のガラス成形品の製造方法。
【請求項４】
第１金型に供給される溶融ガラスを、当該第１金型とこれに対向する第２金型とを用いて挟み込んで加圧成形することによりガラス成形品を順次連続的に複数製造するガラス成形品の製造装置であって、
前記第２金型の外部に配置され、かつ、前記第２金型に熱的に接触することにより前記第２金型を加熱する加熱源と、
前記溶融ガラスを加圧成形する型面とは反対側から前記第２金型に接触し前記第２金型を冷却する冷却板と、
前記第２金型の温度を検知する検知手段と、
前記加熱源による加熱動作および前記冷却板を用いた冷却動作を制御する制御部とを備え、
前記制御部は、前記検知手段による検知結果に基づいて前記第２金型の経時的な温度変化が所定の条件を満たすように前記加熱源による前記加熱動作および前記冷却板を用いた前記冷却動作を制御した後に、前記検知手段による検知結果に基づいて実質的に冷却のみを行なうことにより前記第２金型の温度が所定の温度範囲に収まるように前記冷却板を用いた前記冷却動作を制御する、ガラス成形品の製造装置。
【請求項５】
前記制御部は、前記第２金型の経時的な温度変化が所定の条件を満たすように前記加熱源による前記加熱動作および前記冷却板を用いた前記冷却動作を制御するにあたり、前記第２金型が所定の温度に到達するように前記加熱源による前記加熱動作のみを制御するとともに、ダミーとなる前記溶融ガラスを加圧成形しつつ、前記第２金型の経時的な温度変化が所定の条件を満たすように前記加熱源による前記加熱動作および前記冷却板を用いた前記冷却動作の双方を制御する、請求項４に記載のガラス成形品の製造装置。
【請求項６】
前記冷却板は、内部において冷却媒体が流動することができるように構成され、
前記制御部は、前記第２金型の経時的な温度変化が所定の条件を満たすように前記冷却媒体の流量を制御するとともに、前記第２金型の温度が所定の温度範囲に収まるように前記冷却媒体の流量を制御する、請求項４または５に記載のガラス成形品の製造装置。
【発明の詳細な説明】
【技術分野】
【０００１】
本発明は、ダイレクトプレス法を用いたガラス成形品の製造方法およびガラス成形品の製造装置に関する。
【背景技術】
【０００２】
今日、ガラス製の光学素子は、デジタルカメラ用レンズ、ＤＶＤ等の光ピックアップレンズ、携帯電話用カメラレンズ、光通信用のカップリングレンズ、各種ミラーなどとして広範にわたって利用されている。かかるガラス製の光学素子は、ガラス素材を成形用金型で加圧成形するプレス成形法により製造されることが多くなってきている。その中でも、溶融ガラスを成形用金型で直接加圧成形してガラス製の光学素子を得るダイレクトプレス法は、高い生産効率を期待できることから注目されている。
【０００３】
ダイレクトプレス法を用いる場合には、高温の溶融ガラスに比べて低い温度を有する成形用金型を用いて挟み込むことで加圧成形を行なう。溶融ガラスは、その温度が低下するに伴って粘度が上昇するため、加圧成形時における溶融ガラスの温度の制御が成形性を高める上で非常に重要となる。加圧成形を繰り返すことにより成形用金型の温度が変動し、これが溶融ガラスの温度に影響を与えてしまうため、成形用金型の温度を制御して成形用金型の温度を安定させることにより、加圧成形時の溶融ガラスの温度を安定させる方法が用いられる。
【０００４】
成形用金型の温度を制御して溶融ガラスを加圧成形するガラス成形品の製造方法が開示された文献として、たとえば、特開２０１０−２５４５１９号公報（特許文献１）、特開２００７−３０２５４９号公報（特許文献２）、特開２００８−１３３９２号公報（特許文献３）が挙げられる。
【０００５】
特許文献１に開示のガラス成形品の製造方法にあっては、溶融ガラスが供給された下型に上型を近接させて溶融ガラスを加圧成形する際に、上型に含まれる成形用金型（上金型）の温度を検知手段によって検知し、検知された結果に基づいて、上金型の温度が所定の温度に保つように、上金型の中央上方に配置された冷却ファンと上金型の周縁部に配置された加熱源とを制御する。上金型の温度上昇時においては加熱源に含まれる熱源をＯＦＦにするとともに冷却ファンを駆動させる。
【０００６】
特許文献２に開示のガラス成形品の製造方法にあっては、溶融ガラスを加圧成形するための型面とは反対側に位置する成形用金型（上金型）の表面を覆うように接触し当該上金型を加熱する加熱源と、当該加熱源の一部を冷却することにより加熱源を介して上金型を冷却する冷却部とを制御することにより成形用金型の温度を制御する。
【０００７】
特許文献３に開示のガラス成形品の製造方法にあっては、上金型と、下型と、ガラス成形品の側面を成形するための側面用金型とを用いて溶融ガラスを加圧成形する際に、側面用金型の温度が下型の温度よりも低くなるように調整する。
【先行技術文献】
【特許文献】
【０００８】
【特許文献１】特開２０１０−２５４５１９号公報
【特許文献２】特開２００７−３０２５４９号公報
【特許文献３】特開２００８−１３３９２号公報
【発明の概要】
【発明が解決しようとする課題】
【０００９】
ガラス製の光学素子とは異なるが、近年、スマートフォンやタブレット端末に代表されるディスプレイ装置に具備されるカバーガラスのような大型で異形のガラス成形品を製造する場合においてもダイレクトプレス法が採用されている。
【００１０】
ダイレクトプレス法によって下型および上型を用いて連続的に溶融ガラスを加圧成形する場合には、下型においては加圧成形毎に異なるものが用いられるのに対して、上型においては共通のものが繰り返し用いられる。
【００１１】
カバーガラスのような大型で異形（矩形等）のガラス成形品をダイレクトプレス法により製造する場合には、多量の溶融ガラスを金型に供給する必要がある。多量の溶融ガラスが供給された金型は、溶融ガラスからの熱が伝達されることにより温度が上昇する。特に、カバーガラスを連続的に製造する場合には、共通して繰り返し使用する上型に含まれる成形用金型（上金型）に熱が蓄積されていき、上金型の温度が上昇していく。
【００１２】
上金型の温度が上昇しすぎると、加圧成形時の溶融ガラスの温度が高くなり、反りが発生しやすくなるという問題が発生する。また、加圧成形時に溶融ガラスが有する熱が上金型に伝達されにくくなるため、溶融ガラスの温度が下がりにくくなる。このため、溶融ガラスが硬化するまでに時間がかかってしまい、生産効率が低下するという問題が発生する。
【００１３】
カバーガラスのような大型で異形（矩形等）のガラス成形品をダイレクトプレス法により製造する場合には、ガラス製の光学素子を製造する場合と比較して上記の問題が顕著となり、その製造方法は困難を極める。
【００１４】
ここで特許文献１に開示の製造方法おいては、上金型の温度上昇時において冷却ファンを用いて上金型を冷却しているが、冷却ファンによって送風された冷気は成形用金型から熱を吸収して熱風となり冷却ファンに向けて膨張する。このため送風効率が低下し、連続して加圧成形する場合には十分に上金型を冷却することができず、上金型の温度上昇を抑制することが困難となる。これにより、上記の問題が発生してしまう。
【００１５】
特許文献２に開示の製造方法においては、加熱源の一部を冷却して当該加熱源を介して上金型を冷却する。上金型が冷却させるためには、加熱源が十分に冷却されるまで待つ必要が生じてしまう。このため生産効率が低下する。さらに、連続して溶融ガラスを加圧成形する場合には、短時間で上金型を冷却することが困難となる。このように特許文献２に開示の製造方法においても上金型の温度上昇を抑制することが困難となり、上記の問題が発生してしまう。
【００１６】
特許文献３に開示の製造方法においては、上金型、下型および側面用金型に含まれる加熱源のＯＮ／ＯＦＦのみを制御することにより上金型等の温度を調整する。このため、上金型が直接冷却されることがなく、カバーガラスを連続的に製造する場合には、上金型に溶融ガラスからの熱が蓄積され、上金型の温度が上昇する。これにより、上記の問題が発生してしまう。
【００１７】
本発明は、上記のような問題に鑑みてなされたものであり、本発明の目的は、形状を安定させることができるとともに生産効率を向上させることができるガラス成形品の製造方法および製造装置を提供することにある。
【課題を解決するための手段】
【００１８】
本発明に基づくガラス成形品の製造方法は、第１金型に供給される溶融ガラスを、当該第１金型とこれに対向する第２金型とを用いて挟み込んで加圧成形することによりガラス成形品を順次連続的に複数製造するガラス成形品の製造方法であって、連続的に上記ガラス成形品を製造するに先立って、上記第２金型の経時的な温度変化が所定の条件を満たすように予備的に調整する工程と、連続的に上記溶融ガラスを加圧成形することにより、上記ガラス成形品を順次製造する工程とを備える。上記第２金型の経時的な温度変化が所定の条件を満たすように予備的に調整する工程は、上記第２金型の外部に配置され、かつ、上記第２金型に熱的に接触することにより上記第２金型を加熱する加熱源と、上記溶融ガラスを加圧成形する型面とは反対側から上記第２金型に接触し上記第２金型を冷却する冷却板とを用いることにより、上記第２金型の経時的な温度変化が所定の条件を満たすように調整し、上記ガラス成形品を順次製造する工程は、実質的に上記冷却板を用いた冷却のみを行なうことによって上記第２金型の温度が所定の温度範囲に収まるように上記第２金型の温度を調整しつつ上記ガラス成形品を順次製造する。
【００１９】
上記本発明に基づくガラス成形品の製造方法にあっては、上記第２金型の経時的な温度変化が所定の条件を満たすように予備的に調整する工程は、上記加熱源のみを用いて上記第２金型が所定の温度に到達するように上記第２金型を加熱する工程と、ダミーとなる上記溶融ガラスを加圧成形しつつ、上記加熱源および上記冷却板の双方を用いて、上記第２金型の経時的な温度変化が所定の条件を満たすように上記第２金型を加熱および冷却する工程とを含むことが好ましい。
【００２０】
上記本発明に基づくガラス成形品の製造方法にあっては、上記冷却板は、内部において冷却媒体が流動することができるように構成されることが好ましい。この場合には、上記第２金型の経時的な温度変化が所定の条件を満たすように予備的に調整する工程において、上記冷却媒体の流量が制御されることにより上記第２金型の経時的な温度変化が所定の条件を満たすように調整されることが好ましく、上記ガラス成形品を順次製造する工程において、上記冷却媒体の流量が制御されることにより上記第２金型の温度が所定の温度範囲に収まるように上記第２金型の温度が調整されることが好ましい。
【００２１】
本発明に基づくガラス成形品の製造装置は、第１金型に供給される溶融ガラスを、当該第１金型とこれに対向する第２金型とを用いて挟み込んで加圧成形することにより、ガラス成形品を順次連続的に複数製造するガラス成形品の製造装置であって、上記第２金型の外部に配置され、かつ、上記第２金型に熱的に接触することにより上記第２金型を加熱する加熱源と、上記溶融ガラスを加圧成形する型面とは反対側から上記第２金型に接触し上記第２金型を冷却する冷却板と、上記第２金型の温度を検知する検知手段と、上記加熱源による加熱動作および上記冷却板を用いた冷却動作を制御する制御部とを備える。上記制御部は、上記検知手段による検知結果に基づいて上記第２金型の経時的な温度変化が所定の条件を満たすように上記加熱源による上記加熱動作および上記冷却板を用いた上記冷却動作を制御した後に、上記検知手段による検知結果に基づいて実質的に冷却のみを行なうことにより上記第２金型の温度が所定の温度範囲に収まるように上記冷却板を用いた上記冷却動作を制御する。
【００２２】
上記本発明に基づくガラス成形品の製造装置にあっては、上記制御部は、上記第２金型の経時的な温度変化が所定の条件を満たすように調整するように上記加熱源による上記加熱動作および上記冷却板を用いた上記冷却動作を制御するにあたり、上記第２金型が所定の温度に到達するように上記加熱源による上記加熱動作のみを制御するとともに、ダミーとなる上記溶融ガラスを加圧成形しつつ、上記第２金型の経時的な温度変化が所定の条件を満たすように上記加熱源による上記加熱動作および上記冷却板を用いた上記冷却動作の双方を制御することが好ましい。
【００２３】
上記本発明に基づくガラス成形品の製造装置にあっては、上記冷却板は、内部において冷却媒体が流動することができるように構成されることが好ましい。この場合には、上記制御部は、上記第２金型の経時的な温度変化が所定の条件を満たすように上記冷却媒体の流量を制御するとともに、上記第２金型の温度が所定の温度範囲に収まるよう上記冷却媒体の流量を制御することが好ましい。
【発明の効果】
【００２４】
本発明によれば、形状を安定させることができるとともに生産効率を向上させることができるガラス成形品の製造方法および製造装置を提供することができる。
【図面の簡単な説明】
【００２５】
【図１】本発明の実施の形態１に係るガラス成形品の製造装置の概略図である。
【図２】図１に示す製造装置の平面的なレイアウトを示す図である。
【図３】図１に示す上型の概略図である。
【図４】図３に示す冷却板の平面図である。
【図５】本発明の実施の形態に係るガラス成形品の製造方法に従ったカバーガラスの製造フローを示す図である。
【図６】上金型の温度変化を示す図である。
【図７】加熱源および冷却板の動作状態を示す図である。
【図８】図５に示す上金型の経時的な温度変化が所定の条件を満たすように予備的に調査する工程のフローを示す図である。
【図９】図５に示すガラス成形品を順次製造する工程において上金型の温度が所定の温度範囲に収まるように上金型の温度を調整する際のフローを示す図である。
【図１０】図５に示す溶融ガラスを切断して下型に供給する工程を示す図である。
【図１１】図１０に示す溶融ガラスを切断して下型に供給する工程の後状態を示す図である。
【図１２】図５に示す上型を下降させる工程を示す図である。
【図１３】図５に示す溶融ガラスを加圧成形する工程を示す図である。
【図１４】図５に示す上型を上昇してガラス成形品を冷却する工程を示す図である。
【図１５】図５に示すガラス成形品を離型する工程を示す図である。
【図１６】本発明の実施の形態２に係るガラス成形品の製造装置における上型の概略図である。
【図１７】比較の形態に係るガラス成形品の製造装置における上型の概略図である。
【図１８】本発明の効果を検証するために行なった検証実験の条件および結果を示す図である。
【発明を実施するための形態】
【００２６】
以下、本発明の実施の形態について、図を参照して詳細に説明する。なお、以下に示す実施の形態においては、同一のまたは共通する部分について図中同一の符号を付し、その説明は繰り返さない。
【００２７】
（実施の形態１）
以下、本発明の実施の形態について、図を参照して詳細に説明する。以下に示す実施の
形態は、スマートフォンやタブレット端末に具備される薄板状のカバーガラスの製造方法および製造装置に本発明を適用した場合を例示するものである。
【００２８】
図１は、この発明の実施の形態におけるガラス成形品の製造装置を示す概略構成図である。図２は、図１中に示す製造装置の平面的なレイアウトを示す図である。
【００２９】
図１および図２を参照して、まず、本実施の形態におけるガラス成形品の製造装置１００の構成について説明する。なお、ガラス成形品の製造装置１００は、いわゆるダイレクトプレス法に基づいてガラス成形品を製造するものである。
【００３０】
本実施の形態に係るガラス成形品の製造装置１００は、素材供給部１０と、切断部２０と、加圧成形部３０と、離型部４０と、制御部６０とを有し、これらが組み合わさって構成されている。
【００３１】
素材供給部１０は、ガラス素材を溶融させて溶融ガラスを加圧成形部３０に供給する。素材供給部１０は、連続溶融炉１１と、ノズル部１２と、流出管１３とを有する。
【００３２】
連続溶融炉１１は、ガラス素材を溶融させて溶融ガラスを貯留する。ノズル部１２は、連続溶融炉１１において貯留された溶融ガラスを流出管１３に導入する。流出管１３は、その下端に流出口を有しており、その流出口から鉛直下方に向けて連続的に溶融ガラス７０を流出させる。
【００３３】
切断部２０は、素材供給部１０から加圧成形部３０に供給される溶融ガラスの量を適切な量に調整する。切断部２０は、切断機構としてのカッター２１と、カッター駆動機構２２とを有する。
【００３４】
カッター２１は、流出管１３から流出する溶融ガラス７０を切断し、当該切断部分を溶融ガラス７０と分離させる。カッター２１は、一対の平面形状の剪断刃によって構成され、これら一対の剪断刃が流出管１３の下方において突き合わされることによって溶融ガラス７０を切断する。カッター駆動機構２２は、カッター２１を駆動する。カッター駆動機構２２としては、カッター２１を切断動作させることが可能な駆動機構であれば特に限定されないが、たとえば、エアシリンダ、サーボモータ、油圧シリンダ、リニアモータ、ステッピングモータ等が利用される。
【００３５】
加圧成形部３０は、第１金型としての下型３１、上型３２、下型駆動機構３３および上型駆動機構３４を有する。加圧成形部３０は、素材供給部１０により供給された溶融ガラスを下型３１および上型３２を用いて加圧成形する。
【００３６】
下型３１は、後述する溶融ガラスを供給する工程において、素材供給部１０により供給された溶融ガラスを受け止める。上型３２は、後述する加圧成形工程時、下型３１と対向して配置される。下型３１は、上型３２の鉛直下側に配置される。上型３２と下型３１とを近接させて、上型３２に含まれる上金型３２０（図８参照）と下型３１とで挟み込むことにより溶融ガラスが加圧成形される。
【００３７】
下型３１および上金型３２０を形成する材料としては、耐熱合金（ステンレス合金等）、炭化タングステンを主成分とする超鋼材料、各種セラミックス（炭化珪素、窒化珪素、窒化アルミニウム等）、カーボンを含む複合材料等、ガラス成形品を製造するための型として公知の材料の中から適宜選択して用いられる。下型３１、上金型３２０は、同一の材料にて構成されてもよいし、それぞれ別の材料にて構成されてもよい。
【００３８】
下型３１および上金型３２０の表面は、耐久性の向上や、溶融ガラスとの融着の防止を図る観点から、所定の被覆層にて覆われていることが好ましい。被覆層の材料は、特に制限されるものではないが、たとえば、種々の金属（クロム、アルミニウム、チタン等）、窒化物（窒化クロム、窒化アルミニウム、窒化チタン、窒化硼素等）、酸化物（酸化クロム、酸化アルミニウム、酸化チタン等）等が用いられる。被覆層の成膜方法も、特に制限されないが、たとえば、真空蒸着法やスパッタ法、ＣＶＤ（Chemical Vapor Deposition）法等が利用される。
【００３９】
下型駆動機構３３は、図１および図２中の矢印で示すＤＲ１方向（水平方向）に下型３１を移動させる。これにより、下型３１は、素材供給部１０から滴下される溶融ガラスを受け止めるための位置（滴下ポジションＰ１）と、受け止めた溶融ガラスを加圧成形するために上型３２と対向する位置（成形ポジションＰ２）と、ガラス成形品を冷却するための位置（冷却ポジションＰ３，Ｐ４，Ｐ５）と、ガラス成形品を取り出すための位置（取り出しポジションＰ６）との間で移動する。なお、下型３１の移動方向は、図２中に示す旋回方向に限定されず、たとえば、直動方向であってもよい。
【００４０】
下型駆動機構３３としては、下型３１を移動させることが可能な駆動機構であれば特に限定されないが、たとえば、サーボモータ、エアシリンダ、油圧シリンダ、リニアモータ、ステッピングモータ、またはこれらの組み合わせが利用される。図２中では、下型駆動機構３３が、ターンテーブル３８と、ターンテーブル３８を回転駆動させる図示しないモータとによって構成される。
【００４１】
上型駆動機構３４は、図１中に矢印で示すＤＲ２方向（鉛直方向）に上型３２を移動させる。これにより、上型３２は、鉛直上方の位置と鉛直下方の位置との間を往復動することになり、上型３２と下型３１とが接近および離隔する。なお、このうちの鉛直上方の位置が、ガラス素材の加圧成形の前に上型３２が待機する位置であり、このうちの鉛直下方の位置が、下型３１とともに溶融ガラスを加圧成形する位置である。上型駆動機構３４としては、上型３２を移動させることが可能な駆動機構であれば特に限定されないが、たとえば、サーボモータ、エアシリンダ、油圧シリンダ、リニアモータ、ステッピングモータ、またはこれらの組み合わせが利用される。
【００４２】
離型部４０は、加圧成形部３０により得られるガラス成形品を下型３１から取り出す。離型部４０は、吸着装置４１を有する。吸着装置４１は、取り出しポジションＰ６に移動された下型３１と対向するように設けられている。吸着装置４１としては、たとえば、真空吸着を利用した公知の手段が利用される。
【００４３】
制御部６０は、ガラス成形品の製造装置１００の各種機構の動作を制御する。より具体的には、上述のカッター駆動機構２２、下型駆動機構３３、上型駆動機構３４、吸着装置４１の動作を制御する。制御部６０は、カッター２１による溶融ガラス７０の切断のタイミング、下型３１の移動のタイミング、上型３２の移動のタイミング、吸着装置４１の動作のタイミング等、ガラス成形品の製造に係る一連のシーケンスを制御する。
【００４４】
図３は、図１に示す上型の概略図である。図４は、図３に示す冷却板の平面図である。図３および図４を参照して、上型３２の詳細およびこれに含まれる冷却板３４０について説明する。
【００４５】
図３に示すように、上型３２は、第２金型としての上金型３２０、加熱源３３０、冷却板３４０、冷却媒体導入出部３５０および検知手段３６０を含んでいる。
【００４６】
上金型３２０は、溶融ガラスを加圧成形する型面３２１と、型面３２１と反対側に位置する表面３２２とを有する。表面３２２は、その中心部に位置する中心領域３２２ａと、中心領域３２２ａの周囲に位置する周縁領域３２２ｂとを有する。
【００４７】
加熱源３３０は、上金型３２０の外部に配置され、かつ、上金型３２０に熱的に接触することにより上金型３２０を加熱する。加熱源３３０は、熱板３３１と、熱源３３２とを有する。
【００４８】
熱板３３１は、冷却板３４０を収容する収容部３３４と、これに連通する孔部３３３とを有する。収容部３３４は、熱板３３１の上金型３２０側に位置する主表面の一部が、上金型３２０の表面３２２に非接触となるように窪むことにより形成される凹部である。熱板３３１は、収容部３３４が上金型３２０の中心領域３２２ａと面するように配置されるとともに、収容部３３４の周囲に位置する部分が、上金型３２０の周縁領域３２２ｂに接触するように配置される。熱板３３１は、熱源３３２からの熱を上金型３２０に伝達することにより、上金型３２０を加熱する。
【００４９】
熱源３３２としては、公知の加熱手段が適宜選択して用いられ、たとえば、熱板３３１の内部に埋め込んで使用するカートリッジヒータや、熱板３３１の外側に接触させて使用するシート状のヒータ、赤外線加熱装置、高周波誘導加熱装置等が用いられる。
【００５０】
図３および図４に示すように、冷却板３４０は、溶融ガラスを加圧成形する型面３２１とは反対側から上金型３２０に接触し当該上金型３２０を冷却する。冷却板３４０は、内部に冷却媒体を流動可能に構成されている。冷却板３４０は、本体部３４１と、供給口３４２、排出口３４３と、流通経路３４４とを有する。
【００５１】
本体部３４１は、収容部３３４に収容されている。本体部３４１は、上金型３２０の表面３２２の中心領域３２２ａに接触するように配置される。本体部３４１において、本体部３４１が上金型３２０と接触する主表面と反対側の主表面の中央部には、供給口３４２および排出口３４３が設けられている。
【００５２】
供給口３４２および排出口３４３は、本体部３４１の内部に設けられた流通経路３４４によって接続されている。流通経路３４４は、上金型３２０を効率的に冷却できるように引き回しされている。流通経路３４４内を流通する冷却媒体が冷却板３４０を介して上金型３２０から熱を奪うことにより、上金型３２０が冷却される。
【００５３】
図３に示すように、冷却媒体導入出部３５０は、上型３２外部に設けられた供給設備３５８から導入された冷却媒体を冷却板３４０に導入する。また、冷却板３４０から排出された冷却媒体を回収設備３５９に向けて導出する。
【００５４】
冷却媒体導入出部３５０は、導入経路３５２と導出経路３５３とが設けられた基体３５１、入口側ポート３５４、出口側ポート３５５、導入配管３５６および導出配管３５７を含む。
【００５５】
基体３５１は、熱板３３１に設けられた孔部３３３を収容部３３４と反対側から塞ぐように配置される。
【００５６】
入口側ポート３５４は、導入経路３５２に冷却媒体を導入するためのポートであり、一端側が供給設備３５８に接続されており、他端側が導入経路３５２の一端に接続されている。導入配管３５６は、冷却板３４０に冷却媒体を供給するための配管であり、一端側が導入経路３５２の他端側に接続されており、他端側が冷却板３４０の供給口３４２に接続されている。
【００５７】
出口側ポート３５５は、導出経路３５３から冷却媒体を導出するためのポートであり、一端側が回収設備３５９に接続されており、他端側が導出経路３５３の一端に接続されている。導出配管３５７は、冷却板３４０から冷却媒体を排出するための配管であり、一端側が導出経路３５３に接続されており、他端側が冷却板３４０の排出口３４３に接続されている。
【００５８】
以上のように入口側ポート３５４、出口側ポート３５５、導入配管３５６、導出配管３５７、冷却板３４０、供給設備３５８および回収設備３５９が接続されることにより、冷却媒体を流動させる回路が形成される。冷却媒体は、制御部６０によって不図示のポンプが駆動されることに当該回路内を流動する。
【００５９】
冷却媒体としては、たとえば水を採用することができる。なお、冷却媒体は、水に限定されず、オイル等の液体や、空気、窒素などの気体であってもよい。
【００６０】
検知手段３６０は、たとえば型面３２１に近接するように上金型３２０の中心部に埋設されており、型面３２１近傍における上金型３２０の温度を測定する。検知手段３６０としては、サーミスタ等の温度センサを採用することができる。なお、検知手段３６０としては、型面３２１の温度を非接触で測定可能な非接触温度センサを採用してもよい。
【００６１】
制御部６０は、加熱源３３０に含まれる熱源３３２を制御することにより、加熱源３３０の温度を制御することができるとともに、不図示のポンプを制御することにより、供給設備３５８から冷却板３４０に供給される冷却媒体の流量を制御することができる。すなわち、制御部６０は、加熱源３３０による加熱動作および冷却板３４０を用いた冷却動作を制御することができる。また、制御部６０には、検知手段３６０によって検知された検知結果（上金型３２０の温度）が入力される。
【００６２】
図５は、本実施の形態に係るガラス成形品の製造方法に従ったカバーガラスの製造フローを示す図である。図５を参照して、本実施の形態に係るガラス成形品の製造方法に従ったカバーガラスの製造フローについて説明する。
【００６３】
以下に示す本実施の形態に係るガラス成形品の製造方法は、いわゆるダイレクトプレス法に基づいてガラス成形品としてのカバーガラスを製造する方法であり、上述した本実施の形態に係るガラス成形品の製造装置１００を用いて好適に実施できる。また、本実施の形態に係るガラス成形品の製造方法は、下型３１に供給される溶融ガラスを、下型３１とこれに対向する上型３２とを用いて挟み込んで加圧成形することによりガラス成形品を順次連続的に複数製造するガラス成形品の製造方法である。
【００６４】
本実施の形態に係るガラス成形品の製造方法に従って製造されたカバーガラスは、そのガラス組成として、５０［重量％］以上７０［重量％］以下のＳｉＯ２と、５［重量％］以上１５［重量％］以下のＡｌ２Ｏ３と、０［重量％］以上５［重量％］以下のＢ２Ｏ３と、２［重量％］以上２０［重量％］以下のＮａ２Ｏと、０［重量％］以上１０［重量％］以下のＫ２Ｏと、０［重量％］以上１０［重量％］以下のＭｇＯと、０［重量％］以上１０［重量％］以下のＣａＯと、０［重量％］以上５［重量％］以下のＢａＯと、０［重量％］以上５［重量％］以下のＴｉＯ２と、０［重量％］以上１５［重量％］以下のＺｒＯ２とを含有していることが好ましい。
【００６５】
カバーガラスが上記のようなガラス組成を有していれば、ガラス転移点をＴｇ［℃］とした場合に、加圧成形にてガラスに転写される形状に大きく影響を及ぼす（Ｔｇ−３０）［℃］以上（Ｔｇ＋１５０）［℃］以下の温度範囲において適切なガラス粘性を維持し、良好な転写性を確保した状態で面転写を完了させることができ、またガラスの熱収縮による割れを抑制することができる。
【００６６】
当該ガラスの線膨張係数αは、１００［℃］以上３００［℃］以下の温度範囲において７０［×１０−７／℃］以上１１０［×１０−７／℃］以下であることが好ましい。たとえば、１００［℃］以上３００［℃］以下の範囲で９８［×１０−７／℃］の線膨張係数αを有するガラスを使用してもよい。また、ガラス粘性をη［ｄＰａ・ｓ］とすると、ｌｏｇη＝１１．０〜１４．５であることが好ましい。本実施の形態においては、平板状のカバーガラスを製造する場合を例示するものであるが、上記のような特性を持つガラスは、湾曲した形状を有するカバーガラスの成形に特に適している。
【００６７】
上記ガラス成形品の一例として、スマートフォンに具備されるカバーガラスが挙げられる。カバーガラスは、代表的には、略矩形の平面視を有する平板形状に形成されている。カバーガラスは、略矩形の平面視に限られず、たとえば、矩形の角部が大きく面取りされた形状や多角形状の平面視を有してもよい。カバーガラスは、平板形状に限られず、たとえば、その外縁が全周に渡って一方の側に折り返されることによって、浅底の受け皿形状を有してもよい。
【００６８】
また、カバーガラスの外形は、平面視した状態において、４０［ｍｍ］×４０［ｍｍ］以上かつ３００［ｍｍ］×３００［ｍｍ］以下に収まる範囲の大きさであることが好ましい。このような範囲内において、後述する本実施の形態におけるガラス成形品の製造方法を好適に用いることができる。
【００６９】
図５に示すように、本実施の形態に係るガラス成形品の製造方法は、工程（Ｓ１０）と工程（Ｓ２０）とを備える。工程（Ｓ１０）においては、連続的にガラス成形品を製造するに先立って、上金型３２０の経時的な温度変化が所定の条件を満たすように予備的に調整する。続いて、工程（Ｓ２０）において、連続的に溶融ガラスを加圧成形することにより、ガラス成形品を順次製造する。工程（Ｓ２０）の詳細については後述する。
【００７０】
連続的に溶融ガラスを加圧成形してガラス成形品を順次製造する際においては、共通して繰り返し使用する上金型３２０に溶融ガラスからの熱が加圧成形毎に伝達されることにより、上金型３２０の温度は下型３１よりも上昇しやすくなる。
【００７１】
一般的に、ガラス転移点をＴｇ［℃］とした場合に、上金型３２０の温度が、（Ｔｇ＋１００）［℃］を超えるような場合においては、溶融ガラスとの間で融着が発生し易くなったり、ガラス成形品において反りが発生しやすくなったりする場合が生じる。一方、上金型３２０の温度が（Ｔｇ−１００）［℃］を下回るような場合には、高精度な転写面を形成することが困難になる。
【００７２】
このように、上金型３２０の温度は転写性および成形性に影響を与えるため、ガラス成形品を順次成形する工程においては、上金型３２０の温度が所定の温度範囲内に収まるように上金型３２０の温度を調整しつつガラス成形品を順次製造することが好ましい。なお、上金型３２０の温度を所定の温度範囲内に収めるためには、連続的にガラス成形品を製造するに先立って、上金型３２０の経時的な温度が所定の条件を満たすように予備的に調整する必要がある。
【００７３】
図６は、上金型の温度変化を示す図である。図７は、加熱源および冷却板の動作状態を示す図である。図８は、図５に示す上金型の経時的な温度変化が所定の条件を満たすように予備的に調査する工程のフローを示す図である。図９は、図５に示すガラス成形品を順次製造する工程において上金型の温度が所定の温度範囲に収まるように上金型の温度を調整する際のフローを示す図である。図６から図９を参照して、上金型３２０の温度を制御する方法について説明する。
【００７４】
上金型３２０の温度を制御するに際には、制御部６０が、加熱源３３０による加熱動作および冷却板３４０を用いた冷却動作におけるＯＮ状態およびＯＦＦ状態を制御する。ここで加熱源３３０の加熱動作のＯＮ状態とは、制御部６０が熱源３３２の出力を０％〜１００％の範囲で適宜制御する状態を指す。加熱源３３０の加熱動作のＯＦＦ状態とは、制御部６０が熱源３３２を停止した状態を維持し加熱を停止している状態を指す。また、冷却板３４０の冷却動作のＯＮ状態とは、制御部６０が不図示のポンプを制御することにより供給設備３５８から冷却板３４０に供給される冷却媒体の流量を０％〜１００％の範囲で適宜制御する状態を指す。冷却板３４０の冷却動作のＯＦＦ状態とは、制御部が不図示のポンプを停止した状態を維持し冷却を停止している状態を指す。
【００７５】
図６および図７に示すように、時間ｔ０から時間ｔ２までが上金型３２０の経時的な温度変化が所定の条件を満たすように予備的に調整する工程に相当する。また、時間ｔ２以降がガラス成形品を順次製造する工程に相当する。
【００７６】
図８に示すように、上金型３２０の経時的な温度変化が所定の条件を満たすように予備的に調整する工程においては、まず、工程（Ｓ１１）において、制御部６０は、加熱源３３０のみを用いて上金型３２０を所定の温度まで加熱する。
【００７７】
具体的には、図６および図７に示すように、制御部６０は、時間ｔ０からｔ１かけて、加熱源３３０の加熱動作がＯＮ状態となり、冷却板３４０の冷却動作がＯＦＦ状態となるように制御する。これにより、上金型３２０が加熱源３３０によって、上金型３２０の温度ＴｃがＴ１［℃］からＴ２［℃］となるように、加熱される。ここで、上金型３２０の温度Ｔｃは、検知手段３６０によって検知される値である。
【００７８】
続いて、図８に示すように工程（Ｓ１２）において、制御部６０は、加熱源３３０および冷却板３４０の双方を用いて上金型３２０を加熱および冷却する。工程（Ｓ１２）は、工程（Ｓ１３）および工程（Ｓ１４）を含んでいる。工程（Ｓ１３）においては、ダミーとなる溶融ガラスが下型３１に供給される。工程（Ｓ１４）においては、下型３１に供給されたダミーとなる溶融ガラスを上金型３２０と下型３１とによって挟み込むことにより加圧成形する。このように、工程（Ｓ１２）は、ダミーとなる溶融ガラスを加圧成形しながら、加熱源３３０および冷却板３４０の双方を用いて上金型３２０を加熱および冷却する。
【００７９】
次に、工程（Ｓ１５）において、制御部６０は、上金型３２０の経時的な温度変化が所定の条件が所定の条件を満たすか否かを判断する。ここで、上金型３２０の経時的な温度変化とは、検知手段３６０によって検知された上金型３２０の温度変化と時間の変化から算出される値である。具体的には、当該値は、図６に示す時間ｔ１からｔ２に示す温度曲線のうち温度が下降している部分における各時間での温度曲線の傾きに相当する。
【００８０】
上金型３２０の経時的な温度変化が所定の条件を満たさないと判断された場合（工程（Ｓ１５）；ＮＯ）には、制御部６０は、上金型３２０の経時的な温度変化が所定の条件を満たすまで、工程（Ｓ１３）および工程（Ｓ１４）を含む工程（Ｓ１２）の動作を継続する。
【００８１】
具体的には、図６および図７に示すように、制御部６０は、時間ｔ１から時間ｔ２にかけて、加熱源３３０の加熱動作がＯＮ状態を維持し、冷却板３４０の冷却動作がＯＮ状態となるように制御する。ここで、冷却板３４０内を流動する冷却媒体の流量を急に増加させると、上金型３２０の温度が急激に低下することが起こり得る。このため、本実施の形態においては、上型３２と下型３１とを用いてダミーとなる溶融ガラスを順次加圧成形することを繰り返しながら、溶融ガラスからの熱を上金型３２０に蓄積させつつ、徐々に上金型３２０の温度を冷却していく。
【００８２】
具体的には、徐々に熱源３３２の出力を減少させつつ、溶融ガラスを順次加圧成形しながら、冷却媒体の流量を徐々に増加させる。これにより、冷却板３４０からの冷却量を徐々に増加させる。この結果、溶融ガラスから上金型３２０に供給される熱量と、冷却板３４０から上金型３２０に加えられる冷却量との均衡が保たれるように調整することが可能となる。
【００８３】
このように上金型３２０の温度を調整することにより、図６に示すように上金型３２０の温度Ｔｃは、一度上昇した後に、所定の温度にＴａに近づくように減少していく。これにより、上金型３２０の経時的な温度変化がほぼ変動しない状態に近づけることが可能となり、所定の条件が満たされることとなる。
【００８４】
一方、図８に示すように、上金型の経時的な温度変化が所定の条件を満たすと判断された場合（工程（Ｓ１５）；ＹＥＳ）には、上金型の経時的な温度変化が所定の条件を満たすように予備的に調整する工程（Ｓ１２）を終了し、ガラス成形品を順次成形する工程（Ｓ２０）に移行する。
【００８５】
図６および図７に示すように、ガラス成形品を順次成形する工程においては、時間ｔ２以降において、上金型３２０の温度が所定の温度範囲内に収まるように温度制御する必要が生じる。この際、上金型３２０の上限の温度をＴｕ、下限の温度をＴｌ、これら平均の温度であり目標となる設定温度をＴａとする。
【００８６】
加圧成形毎に溶融ガラスから熱が上金型３２０に供給されていくため、冷却板３４０のみを用いて上金型３２０を冷却することとなる。このため、制御部６０は、時間ｔ２以降において加熱源３３０の加熱動作がＯＦＦ状態となり、冷却板３４０の冷却動作がＯＮ状態を維持するように制御する。
【００８７】
図９に示すように、ガラス成形品を順次成形する工程においては、まず、工程（Ｓ３０）において、制御部６０は、冷却板３４０のみを用いて上金型３２０を冷却する。続いて、工程（Ｓ３１）において、制御部６０は、検知手段３６０を用いて上金型３２０の温度Ｔｃを測定する。
【００８８】
次に、工程（Ｓ３２）において、制御部６０は、上金型３２０の温度Ｔｃが設定温度Ｔａより小さいかを判断する。上金型３２０の温度Ｔｃが設定温度Ｔａより小さい場合には、溶融ガラスから上金型３２０に供給される熱量よりも冷却板３４０から上金型３２０に加えられる冷却量が多くなっており、上金型３２０の温度Ｔｃが低下傾向にあると制御部６０が察知する。一方、上金型３２０の温度Ｔｃが設定温度Ｔａ以上である場合には、冷却板３４０から上金型３２０に加えられる冷却量が溶融ガラスから上金型３２０に供給される熱量以下であり、上金型３２０の温度Ｔｃが上昇傾向にあると制御部６０が察知する。
【００８９】
上金型３２０の温度Ｔｃが設定温度Ｔａより小さいと判断した場合（工程（Ｓ３２）；ＹＥＳ）には、工程（Ｓ３３）において、制御部６０は、冷却板３４０内を流動する冷却媒体の流量を低減させる。これにより、溶融ガラスから上金型３２０に供給される熱量と、冷却板３４０から上金型３２０に加えられる冷却量との均衡が保たれる。
【００９０】
一方、上金型３２０の温度Ｔｃが設定温度Ｔａ以上であると判断した場合（工程（Ｓ３２）；ＮＯ）には、工程（Ｓ３４）において、制御部６０は、冷却板３４０内を流動する冷却媒体の流量を増加させる。これにより、溶融ガラスから上金型３２０に供給される熱量と、冷却板３４０から上金型３２０に加えられる冷却量との均衡が保たれる。
【００９１】
工程（Ｓ３３）または工程（Ｓ３４）が実行された後には、工程（Ｓ３５）によって、制御部６０は、検知手段３６０を用いて上金型３２０の温度Ｔｃを測定する。続いて、工程（Ｓ３６）において、制御部６０は、検知手段３６０による検知結果に基づいて上金型３２０の温度が所定の温度範囲であるかを判断する。
【００９２】
上金型３２０の温度が所定の温度範囲でないと判断された場合（工程（Ｓ３６）；ＮＯ）には、制御部６０は、上金型３２０の温度が所定の温度範囲に収まるまで、工程（Ｓ３２）からの動作を繰り返す。
【００９３】
上金型３２０の温度が所定の温度範囲であると判断された場合（工程（Ｓ３６）；ＹＥＳ）には、制御部６０は再度工程（Ｓ３０）の動作に復帰する。
【００９４】
ガラス成形品を順次成形する工程において、上述の動作を継続して行うことにより、上金型３２０の温度Ｔｃを設定温度Ｔａとほぼ同一となるように制御することができる。このように、検知手段３６０による検知結果に基づいて、上金型３２０の温度Ｔｃが所定の温度範囲に収まるように制御することにより、上金型３２０の温度の上昇ならびに下降を抑制することができる。
【００９５】
上金型３２０の温度が上昇することを抑制することにより、加圧成形時において溶融ガラスの温度が高い状態が維持されることを防止し、適正な粘度を有するように溶融ガラスを冷却することができる。この結果、ガラス成形品の反りを抑制することができ、安定した形状を有するガラス成形品を製造することができる。
【００９６】
また、加圧成形時において溶融ガラスの温度が高い状態が維持されることを防止することにより、加圧成形直後の溶融ガラスの温度を低くすることができる。これにより、当該溶融ガラスが硬化するまでの時間を短縮することができる。このため、生産効率を向上させることができる。
【００９７】
さらに、冷却板３４０を用いて直接上金型３２０を冷却することができるため、冷却効率が向上し、これにより上金型３２０の温度調整時の調整時間を短縮することができる。これの結果、加圧成形時から次の加圧成形時までの時間を短縮することが可能となり、生産効率を向上させることができる。
【００９８】
なお、下型３１についても、不図示の加熱手段によって所定温度に加熱できるように構成されており、連続的に溶融ガラスを加圧成形することによりガラス成形品を順次製造する工程（Ｓ２０）が実施されるまでに、所定の温度を保つように加熱されている。たとえば、下型３１の温度は、加圧成形するガラス材料のガラス転移点Ｔｇ［℃］に対し、（Ｔｇ−１００）［℃］以上（Ｔｇ＋１００）［℃］以下の範囲に設定する。この際、下型３１の加熱温度は、上金型３２０の加熱温度と同一の温度であってもよいし、異なる温度であってもよい。
【００９９】
ガラス成形品を順次製造する際には、下型３１は、生産毎に異なるものが用いられるため、上金型３２０と比較して加圧成形時に溶融ガラスに与える温度変動の影響は低い。このため、溶融ガラスの接触等による下型３１の温度変動は許容できる。
【０１００】
下型３１を加熱する加熱手段としては、公知の加熱手段を適宜選択して用いることができる。たとえば、被加熱部材の内部に埋め込んで使用するカートリッジヒータや、被加熱部材の外側に接触させて使用するシート状のヒータ、赤外線加熱装置、高周波誘導加熱装置等を加熱手段として用いることができる。
【０１０１】
図１０から図１５は、図５に示すガラス成形品を順次製造する工程における各工程または所定の工程の後状態を示す図である。図１０から図１５を参照して、連続的に溶融ガラスを加圧成形することにより、ガラス成形品を順次製造する工程について説明する。
【０１０２】
図５に示すように、まず、下型３１を滴下ポジションＰ１（図１および図２を参照）に移動させる。下型３１の現在位置を検出した結果、下型３１が既に滴下ポジションＰ１に配置されている場合には、下型３１の移動を行なわない。一方、下型３１の現在位置を検出した結果、下型３１が滴下ポジションＰ１以外の位置に配置されている場合には、制御部６０からの指令により下型駆動機構３３が作動し、下型３１を滴下ポジションＰ１に移動させる。
【０１０３】
図１０は、図５に示す溶融ガラスを切断して下型に供給する工程を示す図である。次に、図５および図１０に示すように、工程（Ｓ２１）において流出管１３から流出する溶融ガラス７０を切断して下型３１に溶融ガラス７１を供給する。溶融した状態で連続溶融炉１１内に貯留された溶融ガラスは、ノズル部１２を経由して連続溶融炉１１から流出し、自重により流出管１３から、溶融ガラス７０として液線状に落下する。流出管１３から流出した溶融ガラス７０をカッター２１によって切断し、滴状の形状を有する溶融ガラス７１を得る。溶融ガラス７１は、下型３１に向けて落下する。
【０１０４】
図１１は、図１０に示す溶融ガラスを切断して下型に供給する工程の後状態を示す図である。図１１に示すように、下型３１に供給された溶融ガラス７１は、下型３１の型面３１ａ上で濡れ広がる。下型３１に滴下された溶融ガラス７１の温度は、たとえば、８００℃以上９００℃以下の範囲である。
【０１０５】
続いて、下型３１を成形ポジションＰ２（図１および図２を参照）に移動させる。制御部６０からの指令により下型駆動機構３３が作動し、水平方向（図１および図２中に示すＤＲ１方向）に下型３１を移動させる。これにより、下型３１を成形ポジションＰ２に移動させ、下型３１と上型３２とを距離を設けて対向配置する。
【０１０６】
図１２は、図５に示す上型を下降させる工程を示す図である。次に、図５および図１２に示すように、工程（Ｓ２２）において上型３２を下降させる。制御部６０からの指令により上型駆動機構３４を作動させ、上型３２を、図１２中の矢印に示すように下型３１へ向けて下降させる。
【０１０７】
図１３は、図５に示す溶融ガラスを加圧成形する工程を示す図である。続いて、図５および図１２に示すように、工程（Ｓ２３）において溶融ガラス７１を加圧成形する。この際、上型３２を鉛直下方に沿って移動させて下型３１と上型３２とを近接させることにより、溶融ガラス７１を下型３１と上型３２とによって挟み込むことで加圧成形する。
【０１０８】
加圧成形工程の開始時の溶融ガラス７１の温度は、（Ｔｇ＋５０）℃以上（Ｔｇ＋２００）℃以下に設定されることが好ましい。たとえば、Ｔｇが５４０℃の場合、加圧直前の溶融ガラス７１の温度を６８０℃としてもよい。溶融ガラス７１の温度は、たとえば放射温度計によって測定することができる。このような温度設定を得るためには、ガラス転移温度をＴｇに対し、上型３２の温度を（Ｔｇ−６０）℃以上（Ｔｇ−２０）℃以下に設定し、下型３１の温度を（Ｔｇ−８０）℃以上（Ｔｇ−１０）℃以下に設定するとよい。たとえば、Ｔｇが５４０℃の場合、上型３２の温度を５００℃とし、下型３１の温度を５２０℃としてもよい。また、加圧の際には、たとえば、溶融ガラス７１には、略２トンの加圧力が略１０秒間負荷される。これにより、溶融ガラス７１が加圧成形され、ガラス成形品７２が形成される。
【０１０９】
図１４は、図５に示す上型を上昇してガラス成形品を冷却する工程を示す図である。次に、図５および図１４に示すように、工程（Ｓ２４）において上型３２を上昇させてガラス成形品７２を冷却する。上型３２を上昇させた後は、下型３１を、冷却ポジションＰ３（図２を参照）に移動させる。所定の時間経過後、下型３１を冷却ポジションＰ３から冷却ポジションＰ４（図２を参照）に移動させる。さらに所定の時間経過後、下型３１を冷却ポジションＰ５（図２参照）に移動させる。
【０１１０】
上型３２が上昇動作のための移動を開始するときのガラス成形品７２の温度は、（Ｔｇ−３０）℃以上（Ｔｇ＋１００）℃以下に設定されることが好ましい。たとえば、Ｔｇが５４０℃の場合、上型３２の上昇動作の開始時のガラス成形品７２の温度は、５１０℃以上６４０℃以下に設定されるとよい。当該温度が（Ｔｇ−３０）℃より低くなる場合は、ガラス成形品７２の熱収縮量が大きくなり割れなどの欠陥が発生しやすくなる。一方、当該温度が（Ｔｇ＋１００）℃より高くなる場合には、上昇動作に伴ってガラス成形品７２の面形状が崩れたり、良好な転写性が得られなくなったりすることが懸念される。
【０１１１】
図１５は、図５に示すガラス成形品を離型する工程を示す図である。続いて、図５および図１５に示すように、工程（Ｓ２５）においてガラス成形品を離型する。この際、下型３１を冷却ポジションＰ５から取り出しポジションＰ６（図１および図２を参照）に移動させて、下型３１からガラス成形品７２を取り出して回収する。ガラス成形品７２の取り出し作業は、吸着装置４１によってガラス成形品７２を吸着して移動させることにより行なう。
【０１１２】
次に、下型３１から離型されたガラス成形品７２に対して、適当な切断工程および／または研磨工程が施されることによって、カバーガラス等のガラス製品の最終形状が得られる。
【０１１３】
以上のように本実施の形態に係るガラス成形品の製造方法は、上述の一連の工程を繰り返すことにより、複数のカバーガラスを順次製造することができる。
【０１１４】
この際、上金型３２０に直接接触する冷却板３４０を用いて、上金型３２０の温度を制御することにより、上金型３２０の温度が加圧成形毎に溶融ガラスから供給される熱によって上昇することを抑制することができる。これにより、加圧成形時に上金型３２０の温度を適切に制御することができ、ガラス成形品の反りを抑制することができる。
【０１１５】
また、上金型３２０の温度上昇を抑制することにより、加圧成形時において溶融ガラスの温度が高い状態が維持されることを防止し、加圧成形直後における溶融ガラスの温度を低くすることができる。これにより、当該溶融ガラスが硬化するまでの時間を短縮することができ、生産効率を向上させることができる。
【０１１６】
さらに、上金型３２０の温度を制御する際の冷却効率が向上することにより、冷却時間を短縮することができる。このことによっても、加圧成形時から次の加圧成形時までの時間を短縮することが可能となり、生産効率を向上させることができる。
【０１１７】
このように本実施の形態におけるガラス成形品の製造方法および製造装置１００を利用することにより、ガラス成形品の形状を安定させることができるとともに生産効率を向上させることができる。
【０１１８】
（実施の形態２）
図１６は、本実施の形態に係るガラス成形品の製造装置における上型の概略図である。図１６を参照して、本実施の形態に係るガラス成形品の製造装置１００Ａについて説明する。
【０１１９】
図１６に示すように、本実施の形態に係るガラス成形品の製造装置１００Ａは、実施の形態１に係るガラス成形品の製造装置と比較した場合に、上型３２Ａの構成が相違し、その他の構成はほぼ同様である。
【０１２０】
本実施の形態に係る上型３２Ａにおいては、上金型３２０に冷却板３４０の収容部が設けられておらず、冷却板３４０は、溶融ガラスを加圧成形するための型面３２１と反対側に位置する上金型３２０の表面のほぼ全面を覆うように冷却板３４０が配置されている。また、上金型３２０に接触する側の主表面とは反対側に位置する冷却板３４０の主表面を覆うように加熱源３３０が配置されている。
【０１２１】
このように加熱源３３０が配置された場合にあっては、加熱源３３０は、上金型３２０に熱的に接触している。冷却板３４０の冷却動作をＯＦＦした状態で加熱源３３０を作動させることにより、冷却板３４０の本体部３４１を介して上金型３２０を効率よく加熱することができる。
【０１２２】
冷却板３４０は、一端側の側面部に設けられた供給口３４２と、他端側の側面部に設けられた排出口３４３と、当該供給口３４２および当該排出口３４３を接続する流通経路３４４とを有する。流通経路３４４は、上金型３２０を効率的に冷却できるように引き回しされている。
【０１２３】
供給口３４２は、入口側ポート３５４に接続されている。入口側ポート３５４は、流通経路３４４に冷却媒体を導入するためのポートであり、一端側が供給設備３５８に接続されており、他端側が供給口３４２に接続されている。
【０１２４】
排出口３４３は、出口側ポート３５５に接続されている。出口側ポート３５５は、流通経路３４４から冷却媒体を排出するためのポートであり、一端側が回収設備３５９に接続されており、他端側が排出口３４３に接続されている。
【０１２５】
本実施の形態に係るガラス成形品の製造方法は、上述した実施の形態１に係るガラス成形品の製造方法に基本的に準じたものであり、連続的にガラス成形品を製造するに先立って、上金型３２０の経時的な温度変化が所定の条件を満たすように予備的に調整した後に、連続的に溶融ガラスを加圧成形することにより、ガラス成形品を順次製造する。この際、本実施の形態においても実施の形態１に係る方法と同様の方法で上金型３２０の温度が制御される。
【０１２６】
本実施の形態においても、上金型３２０に直接接触する冷却板３４０を用いて、上金型３２０の温度を制御することにより、上金型３２０の温度が加圧成形毎に溶融ガラスから供給される熱によって上昇することを抑制することができる。これにより、加圧成形時に上金型３２０の温度を適切に制御することができ、ガラス成形品の反りを抑制することができる。
【０１２７】
また、上金型３２０の温度上昇を抑制することにより、加圧成形時において溶融ガラスの温度が高い状態が維持されることを防止し、加圧成形直後における溶融ガラスの温度を低くすることができる。これにより、当該溶融ガラスが硬化するまでの時間を短縮することができ、生産効率を向上させることができる。
【０１２８】
さらに、上金型３２０の温度を制御する際の冷却効率が向上することにより、冷却時間を短縮することができる。このことによっても、加圧成形時から次の加圧成形時までの時間を短縮することが可能となり、生産効率を向上させることができる。
【０１２９】
このため、本実施の形態におけるガラス成形品の製造方法および製造装置１００Ａを利用することにより、ガラス成形品の形状を安定させることができるとともに生産効率を向上させることができる。
【０１３０】
（比較の形態）
図１７は、比較の形態に係るガラス成形品の製造装置における上型の概略図である。図１７を参照して、比較の形態に係るガラス成形品の製造装置１００Ｂについて説明する。
【０１３１】
図１７に示すように、比較の形態に係るガラス成形品の製造装置１００Ｂは、実施の形態１と比較した場合に、冷却板３４０および導出配管３５７を備えていない点において相違し、その他の構成はほぼ同様である。
【０１３２】
比較の形態に係るガラス成形品の製造装置１００Ｂにあっては、孔部３３３が、基体３５１側に位置する熱板３３１の一方の主表面から、上金型３２０側に位置する他方の主表面に亘って連続して設けられている。孔部３３３は、上金型３２０の表面３２２の中心領域３２２ａに面する。冷却媒体導入出部３５０の導入経路３５２の一端側に入口側ポート３５４が接続され、導入経路３５２の他端側に導入配管３５６の一端側が接続されている。導入配管３５６の他端側は、中心領域３２２ａの上方に位置する。入口側ポート３５４および導入経路３５２を介して供給設備３５８から導入配管３５６に導入された冷却媒体が、導入配管３５６の他端側から型面３２１と反対側に位置する表面３２２の中心領域３２２ａに吹きつけられることにより、上金型３２０が冷却される。上金型３２０の冷却に用いられた冷却媒体は、導出経路３５３を通って、これに接続された出口側ポート３５５を介して回収設備３５９に回収される。冷却媒体としては、空気、窒素などの気体が用いられる。
【０１３３】
比較の形態におけるガラス成形品の製造方法は、上述した実施の形態１に係るガラス成形品の製造方法に基本的に準じたものであり、連続的にガラス成形品を製造するに先立って、上金型３２０の経時的な温度変化が所定の条件を満たすように予備的に調整した後に、連続的に溶融ガラスを加圧成形することにより、ガラス成形品を順次製造する。この際、本実施の形態においても実施の形態１に係る方法と同様の方法で上金型３２０の温度が制御される。
【０１３４】
しかしながら、冷却媒体を吹き付けることにより上金型３２０を冷却する方法にあっては、スポット的にしか上金型３２０を冷却することができず、冷却効率が悪くなる。また、上金型３２０に吹き付けられた冷却媒体は、上金型３２０から熱を吸収して熱風となり一部が導入配管３５６に向けて上昇することにより送風効率が低下する。このことによっても冷却効率が低下する。
【０１３５】
このため、上金型３２０を十分に冷却することができず、連続してガラス成形品を製造する際には、上金型３２０の温度上昇を抑制することが困難となる。この結果、加圧成形直後の溶融ガラスの温度が高くなり、ガラス成形品に反りが発生しやすくなるとともに、当該溶融ガラスが硬化するまでの時間が増加し、生産効率が低下する。
【０１３６】
（実験例）
図１８は、本発明の効果を検証するために行なった検証実験の条件および結果を示す図である。実験例では、実施例１および比較例１の各条件に基づいて、計２種類のガラス成形品を製造し、これらガラス成形品の反り（平坦度）を測定した。より具体的には、実施例１および比較例１におけるガラス成形品に対して、反り（平坦度）の指標となるＰＶ値を測定した。ここで、ＰＶ値とは、測定対象領域中の最大高さ（Peak）と最大谷深さ（Valley）との差を指す。
【０１３７】
実施例１については、実施の形態１に係るガラス成形品の製造装置および製造方法を利用してガラス成形品を製造した。比較例１については、比較の形態に係るガラス成形品の製造装置および製造方法を利用してガラス成形品を製造した。
【０１３８】
ガラス成形品の製造時においては、加圧成形時における上金型３２０の温度を検知手段３６０にて測定するとともに、加圧成形直後の溶融ガラスの温度を非接触温度センサにて測定した。上金型３２０の温度は、上金型３２０の中心に位置し、型面３２１から５ｍｍ内側に位置する部分を測定した。上記溶融ガラスの温度は、溶融ガラスの中心部と、その周囲に位置する周縁部とを測定した。
【０１３９】
下型３１に供給する溶融ガラスの重量を９０ｇとし、加圧成形時から次の加圧成形時までの時間は１５秒として、ガラス成形品を製造した。
【０１４０】
加圧成形時における実施例１の上金型３２０の温度（５５０℃）は、比較例１の上金型３２０の温度（６００℃）よりも低くなっていた。
【０１４１】
実施例１における加圧成形直後の溶融ガラスの中心部の温度は、その周縁部の温度よりも低くなっており、中心部が冷却されていた。一方、比較例１における加圧成形直後のガラス成形品の中心部の温度は、その周縁部と同じ温度であり、中心部は冷却されていなかった。
【０１４２】
また、実施例１における加圧成形直後のガラス成形品の中心部の温度および周縁部の温度は、いずれも比較例１における加圧成形直後のガラス成形品の中心部の温度および周縁部の温度よりも低くなっていた。
【０１４３】
さらに、実施例１のガラス成形品のＰＶ値（５０〜９０μｍ）は、比較例１のガラス成形品のＰＶ値（２００〜３００μｍ）よりも低くなっていた。
【０１４４】
以上の上金型３２０の温度測定および溶融ガラスの温度測定の結果に基づき、上金型３２０に直接接触する冷却板３４０を用いて、上金型３２０の温度を制御することにより、上金型３２０の温度が加圧成形毎に溶融ガラスから供給される熱によって上昇することを抑制することができることが実験的にも証明されたと言える。
【０１４５】
さらに、ガラス成形品のＰＶ値の結果に基づき、上金型３２０に直接接触する冷却板３４０を用いて加圧成形時に上金型３２０の温度を適切に制御することにより、ガラス成形品の反りを抑制することができることが実験的にも証明されたと言える。
【０１４６】
また、比較例１においては、上金型３２０の冷却効率が悪いため、加圧成形時から次の加圧成形時までの時間を１５秒とした場合において、上金型３２０を十分に冷却することができなかった。このため、加圧成形直後の溶融ガラスの温度が高くなり、当該溶融ガラスが硬化するまでの時間が掛かるとともに、ガラス成形品の生産品としての基準値を上回るようなガラス成形品の反りが発生したものと考察される。
【０１４７】
これに対して、実施例１においては、冷却板３４０を用いることにより上金型３２０の冷却効率が向上し、加圧成形時から次の加圧成形時までの時間を１５秒とした場合であっても上金型３２０を十分に冷却することができた。このため、加圧成形直後の溶融ガラスの温度の上昇を抑制でき、ガラス成形品の反りを抑制できたと考察される。
【０１４８】
このような結果から、冷却板３４０を用いて上金型の温度を調整し、加圧成形直後の溶融ガラスの温度を適正に制御するで、加圧成形直後の溶融ガラスが硬化する時間を短縮させることができ、これにより生産効率が向上したと言える。また、上金型３２０の冷却効率を向上させることで、加圧成形時から次の加圧成形時までの時間を短縮でき、これにより生産効率が向上したと言える。
【０１４９】
上述した本発明の実施の形態１および２においては、本発明が適用されて製造されるガラス成形品として、スマートフォンやタブレット端末に具備されるカバーガラスを例示して説明を行なったが、これに限定されるものではなく、たとえば他のディスプレイ装置のカバーガラスの製造や、モバイルコンピュータ、デジタルカメラ等に代表される電子機器等の外装カバーの製造に本発明が適用されてもよいし、各種レンズや光記録媒体の製造に本発明が適用されてもよい。
【０１５０】
上述した本発明の実施の形態１および２においては、連続的に溶融ガラスを加圧成形することによりガラス成形品を順次製造する工程において、加熱源３３０を停止させて冷却板３４０のみを用いて上金型３２０を冷却する場合を例示して説明したが、加熱源３３０による加熱が完全に停止した状態のみに限定するものではない。加熱源３３０が複数に分割されているような場合には、冷却板３４０によって上金型３２０を冷却しつつ加熱源３３０によって局所的に上金型３２０を加熱する態様も含まれてもよい。また、加熱源３３０が単数である場合であっても、冷却板３４０を用いて上金型３２０の温度を冷却することができる限り、わずかに上金型３２０が加熱される態様も含まれる。このように、本実施の形態１および２においては、ガラス成形品を順次製造する工程は、実質的に冷却板３４０を用いた冷却のみを用いて上金型３２０の温度が所定の温度範囲に収まるように上金型３２０の温度を調整しつつガラス成形品を順次製造する。
【０１５１】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【０１５２】
１０  素材供給部、１１  連続溶融炉、１２  ノズル部、１３  流出管、２０  切断部、２１  カッター、２２  カッター駆動機構、３０  加圧成形部、３１  下型、３１ａ  型面、３２，３２Ａ  上型、３３  下型駆動機構、３４  上型駆動機構、３８  ターンテーブル、４０  離型部、４１  吸着装置、６０  制御部、７０，７１  溶融ガラス、７２  ガラス成形品、１００，１００Ａ，１００Ｂ  製造装置、３２０  上金型、３３０  加熱源、３３１  熱板、３３２  熱源、３３３  孔部、３３４  収容部、３４０  冷却板、３４１  本体部、３４２  供給口、３４３  排出口、３４４  流通経路、３５０  冷却媒体導入出部、３５１  基体、３５２  導入経路、３５３  導出経路、３５４  入口側ポート、３５５  出口側ポート、３５６  導入配管、３５７  導出配管、３５８  供給設備、３５９  回収設備、３６０  検知手段。
【図１】
2015101515.tif 000003
【図２】
2015101515.tif 000004
【図３】
2015101515.tif 000005
【図４】
2015101515.tif 000006
【図５】
2015101515.tif 000007
【図６】
2015101515.tif 000008
【図７】
2015101515.tif 000009
【図８】
2015101515.tif 000010
【図９】
2015101515.tif 000011
【図１０】
2015101515.tif 000012
【図１１】
2015101515.tif 000013
【図１２】
2015101515.tif 000014
【図１３】
2015101515.tif 000015
【図１４】
2015101515.tif 000016
【図１５】
2015101515.tif 000017
【図１６】
2015101515.tif 000018
【図１７】
2015101515.tif 000019
【図１８】
2015101515.tif 000020